"木材の繊維、木綿、ヤシの実繊維、バカスの絞りカス等の有機天然繊維を水中に分散させた後、金網のような細かい網目或いは布ベルト上に漉きのばし、必要に依っては金型又は機械加工により成型した上で、水分10程度まで乾燥させて初期乾燥繊維板を得、この初期乾燥繊維板をモル比2~4,濃度10~50の硅酸ソーダ溶液に約1分間浸漬した後、それを充分乾燥させて二次乾燥繊維板を得、この二次乾燥繊維板の表面に濃度10~50の塩化マグネシウム溶液をスプレー加工し、二次乾燥繊維板に含まれる硅酸ソーダとスプレーされた塩化マグネシウムは一瞬のうちに反応して、水に不溶性で硬い無機不燃物である硅酸マグネシウムを生成するのであるが、このようなプロセスを特徴とする耐水性耐火性及び物理的強度を向上させた繊維板の製造方法。"